(57)【特許請求の範囲】
【請求項１】
ゴルフボールコアの少なくとも一部を形成する方法であって、
弾性高分子成分、遊離基イニシエータ、架橋剤及び充分な量の補強高分子成分を混合して、３．５ＭＰａよりも高い曲げ弾性率によって決定される剛性を有する未架橋第1混合物を提供し、ここで、補強高分子成分が、ブロック共重合体エーテル／エステル、アクリル系ポリオール、トランスポリイソプレン、トランスポリブタジエン、１，２−ポリブタジエン、エチレンビニルアセテート共重合体、ポリエチレン又はその共重合体、シクロオクテン及びこれらの組み合せからなる群より選択される重合体を含む、
第１混合物を所望形状の少なくとも２つのシェルに形成し、補強高分子成分が、第１混合物が架橋されるまで所望形状が維持されるように、シェルに剛性を与え、
センターを提供し、
センターを中心に少なくとも２つのシェルを同心的に組み立て、第２の所望形状を有する第１マントル層を形成し、第１マントル層及びセンターが一緒にゴルフボールコアを形成し、
シェルにおける第１混合物を架橋するのに充分な時間、コアに充分な熱及び圧力を加え、これにより、架橋された第１混合物の損失正接を−６０℃で０．１５未満、３０℃で０．０５未満に調節し、夫々１Ｈｚ、１％歪みで測定したときに、架橋された第１混合物の引張貯蔵弾性率を−６０℃で１００ＭＰａより大きく、３０℃で５０ＭＰａより大きくなるように調節するように、ゴルフボールコアの少なくとも一部を硬化させること、
を含む方法。
【請求項２】
第２所望形状が長円体形状である請求項１記載の方法。
【請求項３】
50,000〜1,000,000の平均分子量を有するように弾性高分子成分を選択することを更に含む請求項１記載の方法。
【請求項４】
３５〜１２０℃の結晶溶融温度を有するように補強高分子成分を選択することを更に含む請求項１記載の方法。
【請求項５】
第１混合物を、射出成形によって、少なくとも２つのシェルに形成する請求項１記載の方法。
【請求項６】
形成が圧縮成形を含む請求項１記載の方法。
【請求項７】
ゴルフボールコアが、中間点を有し、コアのセンターが中間点から０．５ミリ内に配置される請求項１記載の方法。
【請求項８】
未架橋第１混合物の曲げ弾性率を少なくとも７ＭＰａに調節することを更に含む請求項１記載の方法。
【請求項９】
補強高分子成分の融点及び第１混合物の架橋温度が、６０〜１６０℃異なるように選ばれる請求項１記載の方法。
【請求項１０】
コアが、周りの弾性巻線、固体センター及び液体センターからなる群より選ばれるセンターを含む請求項１記載の方法。
【請求項１１】
更に、少なくとも１つの追加層を、シェルをセンターの周りに同心的に組み立てる前、シェルをセンターの周りに同心的に組み立てた後、又はコアを加熱した後に、センターの周りに形成することを含む請求項１記載の方法。
【請求項１２】
追加層を、コアを加熱した後にコアの周りに形成して、ゴルフボールコアの周りに同心的に配置されたカバーを提供する請求項１１記載の方法。
【請求項１３】
５０質量％より高い１，４シス含量を有する少なくとも１つのポリブタジエンの弾性高分子成分；
遊離基イニシエータ；及び
弾性高分子成分と補強高分子成分との混合を促進するのに十分な、混合温度での低い粘度、及び実質的な架橋を避けながら、混合を促進するのに十分低い結晶融点を有する所定量の補強高分子成分
を有するブレンドを含むエラストマー組成物から形成される少なくとも１つの成分を有するゴルフボールであって、該少なくとも１つの成分の所望の形状を保持するのに充分な剛性を与えるように、該未架橋組成物が３．５ＭＰａより高い曲げ弾性率を有し、
ここで、補強高分子成分が、ブロック共重合体エーテル／エステル、アクリル系ポリオール、トランスポリイソプレン、トランスポリブタジエン、１，２−ポリブタジエン、エチレンビニルアセテート共重合体、ポリエチレン又はその共重合体、シクロオクテン及びこれらの組み合せからなる群より選択される重合体を含む、
前記ゴルフボール。
【請求項１４】
組成物が、更に、高分子成分間の架橋を高めるのに十分な量の架橋剤を含む請求項１３記載のボール。
【請求項１５】
組成物が、更に、不飽和脂肪酸、モノカルボン酸及びそれらの混合物からなる群より選ばれる金属塩を含む架橋剤を含む請求項１３記載のボール。
【請求項１６】
補強高分子成分が、弾性及び補強高分子成分の１〜４０質量％の量で存在する請求項１３記載のボール。
【請求項１７】
センター及び
少なくとも１つの層を含むマントルであって、該層が補強高分子成分と未架橋弾性高分子成分とのブレンドを含み、ここでマントルがセンターに隣接して同心的に配置され、３.８〜１５.２ミリ（０.１５〜０.６インチ）の厚みを有するマントル
を含むコア、
ここで、補強高分子成分が、ブロック共重合体エーテル／エステル、アクリル系ポリオール、トランスポリイソプレン、トランスポリブタジエン、１，２−ポリブタジエン、エチレンビニルアセテート共重合体、ポリエチレン又はその共重合体、シクロオクテン及びこれらの組み合せからなる群より選択される重合体を含む、
及び
コアに隣接して同心的かつそれから外へ向かって配置される少なくとも１つのカバー層含有する多層ゴルフボールであって、架橋する前に該未架橋マントル層が弾性高分子成分の形状を実質的に変えることを抑制するに充分な剛性を備える、
前記多層ゴルフボール。
【請求項１８】
コアの弾性高分子成分が、ポリブタジエン、天然ゴム、ポリイソプレン、スチレンブタジエン又はスチレンプロピレンジエンゴムを含む請求項１７記載のボール。
【請求項１９】
弾性高分子成分が、50,000〜1,000,000の平均分子量を有する請求項１３記載のボール。
【請求項２０】
弾性高分子成分の平均分子量が250,000〜750,000である請求項１９記載のボール。
【請求項２１】
弾性高分子成分の量が高分子成分の全質量の６０〜９９質量％である請求項１７記載のボール。
【請求項２２】
更に少なくとも１つの充填剤、遊離基イニシエータ又は架橋剤を含む請求項１７記載のボール。
【請求項２３】
充填剤が、マントルの０．５〜５０質量％の量で、マスタバッチレッド、酸化亜鉛、酸化錫、硫酸バリウム、硫酸亜鉛、炭酸カルシウム、炭酸バリウム、クレー、タングステン、タングステンカーバイド、シリカ、粉末ゴム又はトリメチル−トリプロパンを含む請求項２２に記載のボール。
【請求項２４】
遊離基イニシエータが有機過酸化物である請求項１３又は２２記載のボール。
【請求項２５】
架橋剤が、不飽和脂肪酸、モノカルボン酸及びそれらの混合物からなる群より選ばれる金属塩を含む請求項２２記載のボール。
【請求項２６】
未架橋前にその形状を保持するようにマントル層の曲げ弾性率が、３．５ＭＰａより高い請求項１７記載のボール。
【発明の詳細な説明】
【０００１】
【発明の属する技術分野】
本発明は多層ゴルフボール、及び、少なくとも１つの中心層を有する中心部を備えたコアと、或る量の補強高分子成分および中心部に対して同心的に隣接配置された弾性高分子成分と含む少なくとも１つのマントル層と、コアに対して同心的に隣接配置された少なくとも１つのカバー層を含むボールの部分を形成する方法に関し、ここにマントル又はマントルの少なくとも１つの層は弾性高分子成分が架橋に先立って実質的に変形することを抑制するに十分な剛性を有する。また、本発明はマントルの形成に用いられる高分子組成にも関する。
【０００２】
【発明の背景】
多層ゴルフボールは、１つ又は複数の固形材料またはその中に液体を包含する１つ又は複数の固形材料層を有するコア、およびカバーを含む。また、或る種のプレイ特性を付与するように中心部を囲む層を形成するために弾力のある巻線を随意に使用しても差し支えない。この種のボールは「糸巻き（巻線）」ボールとして知られている。ここで考察する多層ゴルフボールはコアとカバーを有する。ここで使用される「コア」または「ボールコア」という用語には、１つ又は複数の層を有する中心部と、１つ又は複数の層によって形成されるマントルが含まれる。ここで使用される「中心部」または「ボールセンタ」という用語には、その周りに少なくとも１つのマントル及びカバーが配置される固体、及び／又は、液体質量が含まれる。マントルは、カバーがボールの最も外側の部分になるように、中心部とカバーの間に一般に同心的に配置される。
【０００３】
様々なゴルフボール組成が既知であり、種々の製造方法に用いられる。都合悪く、これらの組成および方法は、対称的なコアを一貫性を以て達成することのないボールを生産する傾向がある。例えば、Ｊ．ＤＡＬＴＯＮ等による同時係属出願第０８／９４３，９３２号に記載の、通常形成されたゴルフボールにおいて発生する精巧でないセンタリング（心出し）に関する考察を参照されたい。この同時係属出願は、この目的のために、引用によって、ここに明確に組み込み済みである。多層ボールの生産は、この種ボールの製造期間中に心外れになる中心部分によって悩まされてきた。心外れゴルフボールは多くのプレーヤ、特に、対称性をもったボールを用いて優れたコントロールを達成できるプレーヤにとって妨害物である。このような対称性の欠如は、現在では、少なくとも部分的に、多層ゴルフボールの成形に通常使用される材料および方法に起因するものと信じられている。これら従来型の多層ボール組成の幾つかについて以下に考察することする（公序良俗違反につき不掲載）米国特許第４，７８１，３８３は、内側および外側層をもつコアをシェルで覆って作られたソリッドスリーピースゴルフボールについて開示する。シス１，４ポリブタジエン、亜鉛ジアクリレイト、および、酸化亜鉛製の外側層は、既に成型されているコアの内側層を覆うために用いられる前以て成型された２個の半球形製品を準備するための金型を使用して準備される。次に、シェルを付加する以前にコア全体を加熱することによって、内側層の周りの外側層が硬化される。
【０００４】
米国特許第４，９１９，４３４号は、４０％以上のシス１，４ポリブタジエン製固形アコアおよび厚さ０．１から２ｍｍの内側層と厚さ０．１から１．５ｍｍの外側層を備えたカバーを有するツーピースゴルフボールについて開示する。内側層は、いずれも個別または組合わせて使用される例えばイオノマ、ポリエステルエラストマ、ポリアミドエラストマ熱可塑性ウレタンエラストマ、プロピレンブタジエン共重合体、１，２ポリブタジエン、ポリブタジエン−１、及び、スチレンブタジエンブロック共重合体のような熱可塑性樹脂である。
【０００５】
米国特許第５，１５０，９０５号は、ゴルフボールに使用可能な、少なくとも１つの天然または合成ゴム成分、表面処理された無機繊維、および、非硫黄タイプの加硫剤を有するゴム成分について開示する。ゴムは、例えば、クマロンインデン、フェノール、ポリスチレン、アクリリック、ポリアミド、エポキシ、ウレタン、ポリオレフィン、および、これらに類似の樹脂などの各種樹脂の有機調節剤のような周知の添加物を含んでも差し支えない。また、ゴムは、例えばガラス、炭素、金属、クオーツ、セラミックス、ナイロン、ビニル、ポリエステル、芳香ポリアミド、ポリイミド、および、芳香ポリエーテルアミドの繊維のような長い繊維の補強材料を含んでも差し支えない。
【０００６】
米国特許第５，２５３，８７１号は、エラストマ製コア、少なくとも１０％、好ましくは少なくとも３５％のエーテルブロック共重合体を含む熱可塑性材料製中間層、および、熱可塑性エンベロープを有するスリーパーツゴルフボールについて開示する。中間層のもう１つの共重合体は１つ又は複数のイオノマであることが開示されている。
【０００７】
米国特許第５，３１４，１８７号は、コア、ならびに、例えばイオノマ樹脂のような耐切断性材料製内側層および天然または合成バラタ製外側層を持つカバー、および、１つ又は複数の熱的に架橋可能なエラストマ性重合体を有するゴルフボールについて開示する。
【０００８】
米国特許第５，４３９，２２７号は、ゴム製内側層およびＴｇが最大−２５℃であって、０−５０ｗｔ％のエチレン（メタ）アクリレイト共重合体イオノマを有するポリエーテルエステルタイプの熱可塑性エラストマ１００−５０ｗｔ％の外側層を備えた固形コア、および、エチレン（メタ）アクリレイト共重合体イオノマ製カバーを有するマルチピースソリッドゴルフボールについて開示する。
米国特許第５，５５３，８５２号および第５，５５６，０９８号は、各部分が特定の硬度および厚さをもつ、従来型ゴム製センタコア、熱可塑性エラストマまたは熱可塑性エラストマとイオノマ樹脂混合物製中間層、および、通常のイオノマ樹脂製カバーを有するスリーピースソリッドゴルフボールについて開示する。
米国特許第５，６０１，５０２号は、  ベースラバーの重量百分率１３から２８パーツまでの量のα，β不飽和カルボキシ酸金属塩を含むセンタコア、および、ベースラバーの重量百分率２８から３５パーツまでの量のα，β不飽和カルボキシ酸金属塩を含むシェルを有するスリーピースソリッドゴルフボールについて開示する。ベースラバーは、４０％以上、特に８５％以上のシス１，４構造であることが好ましい。
【０００９】
米国特許第５，６８１，８９８号は、ソリッドコア、及び、ｎブチルアクリレイトとＮＵＣＲＥＬの商品名で販売されているエチレンメタアクリリック酸共重合体の未架橋配合体の第１成分およびポリブタジエンとペルオキサイド硬化剤から形成された加硫剤の第２成分を含む中間層を備えるカバーを有するゴルフボールについて開示する。  加硫剤は微細粉末に粉末化され、従来と同様にＮＵＣＲＥＬのペレットと混合されて、噴射出成形用に溶融される。
【００１０】
米国特許第５，６８３，３１２号は、中心部における流体質量、熱硬化ゴム材料、熱可塑性エラストマ材料およびプラスチック製の第１非巻線マントル層、熱硬化ゴム材料または熱可塑性エラストマ材料製第２の非巻線マントル層、および、カバーを有するゴルフボールについて開示する。
【００１１】
米国特許第５，６８８，１９１号は、１つ又は複数の層、少なくとも１つのカバー層、および、それらの間に配置された１つ又は複数のマントル層を備えたコアを有する多層ゴルフボールについて開示する。ここにマントル層は、動的に加硫された熱可塑性エラストマ、機能化されたスチレンブタジエンエラストマ、熱可塑性ポリウレタン、メタロセン重合体またはその配合体、および、熱硬化材料を含む。
【００１２】
ゴルフボール中心部の周りに１つ又は複数のマントル層を形成するために熱硬化材料を含む半球形シェルを使用することが望ましいが、熱硬化性材料は架橋以前に加工することが困難なので、マントルのセンタリングが精巧でないことその他の困難が生じることが少なくない。この種のシェルに通常使用される重合体は重合体をその初期の形状または元の形状に戻そうとする記憶をもつ傾向がある。これは、シェルが形成されると直ちに重合体を架橋させるために迅速に圧縮成形することを必要とする。また、半球形シェルは、ゴルフボールコアを組み立てるためにその中にシェルが配置される成形型空洞の頂部に空気を閉じ込めようとする傾向がある。また、半球形シェルは、割線が中心を外れた成形型空洞内に容易に適合しないので、ゴルフボールコアの形成に際して、精巧でないセンタリングに起因する問題を起こさせる。
【００１３】
従って、中心の周りに１つ又は複数のマトル層を形成するために熱硬化性材料を含む半球形の使用に際して提示される欠点を回避するゴルフボール製造にための改良された組成および方法が必要である。ゴルフボールマントルの１つ又は複数の層に関する新規組成および中心部の周りの楕円体シェルを用いてゴルフボールコアの部分を製造する方法は、本発明に従ったゴルフボール内におけるコアの対称的形成を有利に改良する。ここに提案された組成は未架橋シェルの噴射出成形を容易にし、かつ組み立ての自動化を可能にして、生産コストを大幅に節減する。
【００１４】
【発明の概要】
本発明は、約３．５ＭＰａより大きい曲げ応力によって測定された剛性を有する未架橋第１混合物を提供するために、弾性ある高分子成分と遊離基イニシエータと架橋剤と補強高分子成分とを混合することによってゴルフボールのコアの少なくとも一部分を形成する方法に関する。この場合の混合は、補強高分子成分の溶融温度より高く、架橋温度より充分低い温度で発生するので、架橋の開始、ひいては第１混合物を所望の形状の複数のシェルに形成することを実質的に抑止する。この場合、補強高分子成分は、第１混合物が架橋されて、中心部を提供し、中心部の周りに少なくとも２つのシェルを同心的に組み立てて第１マントル層を形成するまで、所望の形状を維持するために充分な剛性をシェルに与える。この場合、第１マントル層と中心部は一緒にボールのコアを形成し、シェル内の第１混合物が少なくとも部分的に架橋するに充分な期間に亙って、剛性空洞内に拘束された状態のコアに十分な熱および圧力を供給し、それによって、ゴルフボールのコアの少なくとも一部分を硬化させる。好ましい実施形態において、第１混合物は楕円体シェルに形成される。
【００１５】
一実施形態において、本方法には、分子量平均が約５０，０００から１，０００，０００の間であるような弾性高分子成分を選択するステップが含まれる。他の実施形態において、通常、３５℃から１２０℃の間の結晶溶融温度をもつような補強高分子成分が選定される。別の実施形態において、第１混合物は、噴射出成形によって複数のシェルに形成される。これらのシェルの形状は楕円体であることが好ましい。更に他の実施形態において、所望の楕円体シェルは、第１混合物を圧縮成型することによって形成される。
【００１６】
更なる実施形態において、ボールのコアは中間点を有し、コアの中心は中間点から約０．５ｍｍ以内に配置される。他の実施形態において、硬化以前において少なくとも７ＭＰａの曲げ率をもつマントルを形成するために未架橋第１混合物が用いられる。更に他の実施形態において、１Ｈｚかつ１パーセントの歪みにおける架橋されたマントル材料の誘電損角度が  −６０℃において約０．１５未満であり、３０℃において約０．０５未満であるように第１混合物が調節される。他の実施形態において、ここでは張力蓄積弾性係数（Ｅ’）を意味するために用いられる動的弾性係数は、架橋された第１混合物の場合に、同じく１Ｈｚかつ１パーセントの歪みにおいて、−６０℃において約１００ＭＰａより大きく、３０℃において約５０ＭＰａより大きい。
【００１７】
他の実施形態において、溶融温度および架橋温度は約６０℃から１６０℃だけ異なるように選定される。更に他の実施形態において、コアコアは、弾力のある巻線、固形中心部、または、液体中心部で囲まれる中心部を含むように選定される。他の実施形態において、中心部の周りにシェルが同心的に組み立てらっる以前、または、中心部の周りにシェルが同心的に組み立てられる後、または、コアを加熱する後に、少なくとも１つの追加層が中心部の周りに形成される。好ましい一実施形態において、ゴルフボールコアの周りに同心的に配置されたカバーを供給するために、コアを加熱した後で、コアの周りに少なくとも１つの追加層が形成される。
【００１８】
また、本発明は、分子量平均が高く、かつ１，４シス含量が約５０重量パーセントより大きい少なくとも１つのポリブタジエンの弾性高分子成分と、遊離基イニシエータと、弾性高分子成分と補強高分子成分の混合を容易にするに十分な程度に混合温度において粘度が十分に低く、かつ実質的な架橋を回避する状態において混合を容易にするに十分な程度に低い結晶溶融点をもつ或る量の補強高分子成分を含む高分子組成に関する。この場合、未架橋組成の曲げ弾性率は約３．５ＭＰａより大きい。
【００１９】
一実施形態において、本組成は、更に、高分子成分間の架橋を増加させるに十分な程度の量の架橋剤を含む。また、本発明は、組成を形成する楕円体部品に関する。
【００２０】
他の実施形態において、弾性高分子成分の分子量は約５０，０００から１，０００，０００である。好ましい一実施形態において、弾性高分子成分の分子量平均は約２５０，０００から７５０，０００までである。
【００２１】
更なる一実施形態において、遊離基イニシエータは有機過酸化物である。他の一実施形態において、補強高分子成分は、ブロック共重合体エーテル／エステル、アクリルポリオール、トランスポリイソプレン、トランスポリブタジエン、１，２ポリブタジエン、エチレンビニルアセテート共重合体、または、シクロオクテンを含む。更に他の一実施形態において、組成は、不飽和の脂肪酸のグループから選定された金属塩の架橋剤、ものカルボキシル酸、および、その混合物を含む。他の一実施形態において、弾性ある補強高分子成分の約１から４０重量パーセントの量の補強高分子成分が存在する。
【００２２】
また、本発明は、中心部と少なくとも１つの層をもつマントルとマントルに同心的に隣接しかつ外側に向かって配置された少なくとも１つのカバー層とを備えたコアを有する多層ゴルフボールに関し、マントルに含まれるこの層は補強高分子成分と架橋されて中心部に同心的に隣接して配置された弾性高分子成分との配合体を有するものとし、ここに未架橋マントル層は、弾性高分子成分が架橋に先立って実質的に変化することを抑制するに十分な程度の剛性をもつものとする。
【００２３】
他の一実施形態において、弾性高分子成分およびコアはそれぞれポリブタジエン、天然ゴム、ポリイソプレン、スチレンブタジエン、または、スチレンプロビンジエンゴム、または、その混合物を含む。好ましい一実施形態において、弾性高分子成分は、約５０重量パーセントより大きい１，４シス含量を有する１，４シスポリブタジエンである。好ましい一実施形態において、１，４シス含量は約９０重量パーセントより大きい。
【００２４】
更に別の実施形態において、弾性高分子成分の量は高分子成分の約６０から９９重量パーセントである。好ましい一実施形態において、所在する弾性高分子成分の量は高分子成分の約７５から９０重量パーセントである。他の一実施形態において、ゴルフボールのコアは、更に、少なくとも１つの充填剤、遊離基イニシエータ、または、架橋剤を含む。好ましい一実施形態において、充填剤が存在し、かつ、マントルの約０．５から５０重量パーセントの量に相当する少なくとも１つのマタバッチレッド、酸化亜鉛、酸化錫、硫酸バリウム、硫酸亜鉛、炭酸カルシウム、炭酸バリウム、粘土、タングステン、タングステンカーバイド、または、シリカ、または、その混合物を含む。他の実施形態において、架橋剤は、架橋を容易にするためのトリメチルトリプロパンを含む。他の好ましい一実施形態において、遊離基イニシエータは有機過酸化物である。他の好ましい実施形態において、架橋剤は、不飽和脂肪酸、モノカルボキシ酸、および、その混合物のグループから選出された金属塩を含む。他の一実施形態において、未架橋マントル層の曲げ弾性率は約３．５ＭＰａより大きい。
【００２５】
【発明の詳細な説明】
例えばポリブタジエンのような弾性のある高分子成分は、一般に、形を変えた成分を元の形または変形前の形に戻そうと強制する「記憶」をもつ。弾性ある高分子成分へ補強高分子成分を追加すると、更なる加工に際して中心のはずれたボールを形成しようとする初期または元の位置へ弾性ある高分子が弛緩しようとすることを抑制または防止することが判明している。補強高分子成分は、材料が中心部の周りに集まる際に少なくとも部分的にマントルのシフトを抑制することによって、マントルを形成するために用いられる非架橋材料に幾何学的安定性を与える。
【００２６】
一般に球形であることが好ましいボールの中心部は固体であるか又は液体が充填されていても差し支えなく、その直径は、通常約０．５インチから１．５インチであり、約０．８インチから１．３インチであることが好ましく、約１インチから１．２インチであることがさらに好ましい。層間に介在することなく中心部の周りにマントルを配置することが好ましいが、マントルが追加される以前に中心部の周りに弾力のあるストリップが巻き付けられることも構想される。マントルの厚さは約０．１５から０．６インチであるものとし、約０．１５から０．３５インチであることが好ましく、約０．２から０．３インチであることが更に好ましい。中心部とマントルを含むコア全体の直径は約１．２５から１．６５インチでなくてはならず、１．３８から１．６インチであることが好ましい。この場合、マントルは中心部を包むので、コアの直径にはマントルの厚さの２倍が含まれる。ＵＳＧＡによって要求される全最小直径に適合し、本発明に従って形成されるゴルフボールを供給するには、特定の中心部に対応するマントルの直径およびマントルと中心部の周りに形成されるカバーの直径は中心部の直径に従って調節可能である。マントルは、中心部の上に成型されたコアを形成するに充分な厚さでなくてはならない。マントルの最小厚さは、当該技術分野における当業者であれば容易に決定され、マントルを形成するために用いられる特定の材料に依存する。本発明従った好ましいボール中心部寸法の一例では、中心部の直径は１．０８インチであり、マントルの厚さは、直径１．５８インチのコアを提供するために０．２５インチである。
【００２７】
本発明には、ボールおよびボールの部分を作成し、それによって作成されたボール及びボールの部分が、ボール中心に対するマントルのセンタリングを有利に改良する斬新な組成および方法が含まれる。中心部の周りに配置されるマントルの改良されたセンタリングの結果として一層対称的なボールコアが得られる。本発明にかかる方法および組成は、他のタイプのボールの作成にも適するが、ゴルフボール用として最適である。本発明にかかる組成は、中心部の周りに組み立てられ、かつマントルの少なくとも１つの層を形成する複数のシェルを形成する際に有利に使用される。シェルおよび結果的に得られるマントルは、補強用高分子成分、弾性高分子成分、遊離基開始体（イニシエータ）、および、オプションとして１つ又は複数の架橋剤および充填剤を含む。
【００２８】
本発明にかかる組成および方法は、従来技術よりも優れた重要な利点を提供する。例えば、本発明は成形型空洞の頂点部分に存在す空気の除去を一層容易にし、射出成形によるシェルの形成を可能にし、かつ中心から外れた型割線をもつ成形型空洞内にシェルを容易に適合させることを可能にし、ゴルフボールのコアの形成に際して中心部の周りにおけるマントルのセンタリングを改良する。
【００２９】
シェルおよび、ボールのコアに用いられる結果的に得られるマントルは弾性ある高分子成分を含む。この種高分子成分は本発明にかかる組成および方法において主要高分子重合体として用いられる。ボールのコア用に適した弾性ある重合体には、ポリプタジエン、ポリイソプレン、スチレンブタジエン、スチレンプロピレンジエンゴム（ＥＰＤＭ）、その混合物、等が含まれる。弾性ある高分子成分はポリイソプレン又はポリブタジエン（ＰＢＤ）であることが好ましく、ポリブタジエンであることが一層好ましく、１，４シスボリブタジエンであることが更に一層好ましい。１，４シスボリブタジエンの一例は、Ｈ．ＭＵＥＨＬＳＴＥＩＮ  ＆  ＣＯ，ＩＮＣ．（Ｎｏｒｗａｌｋ、ＣＴ）から商的に入手可能なＣＡＲＩＦＬＥＸ  ＢＲ  １２２０である。ポリブタジエン又は他の弾性ある高分子成分は、主として１，４シス含有物を生じるあらゆる適当な触媒を用いて作成可能であり、高い１，４シス含有量および高い分子量平均を生じる触媒を使用することが好ましい。弾性ある高分子成分は、少なくとも約５０，０００から１，０００，０００、好ましくは約２５０，０００から７５０，０００まで、更に好ましくは約２００，０００から３２５，０００までと規定される高い分子量平均をもつ。ＣＡＲＩＦＬＥＸ  ＢＲ  １２２０の分子量平均は約２２０，０００である。ポリブタジエンの１，４シス成分は、通常、ポリブタジエンが存在する場合における弾性ある高分子成分の主要部分である。ここでは、「主要な（ｐｒｅｄｏｍｉｎａｎｔ）」、または、「主要に（ｐｒｅｄｏｍｉｎａｎｔｌｙ）」という用語は、５０重量パーセントより大きいことを意味するために用いられる。１，４シス成分は、ポリブタジエン成分の約９０重量パーセントより大きいことが好ましく、約９５重量パーセントより大きいことがさらに好ましい。存在する弾性ある高分子成分の量は、一般に、高分子配合体の少なくとも約６０重量パーセントであり、約６５から９９重量パーセントであることが好ましく、約７５から９０重量パーセントが更に好ましい。用語「高分子配合体」は、ここでは、弾性ある高分子成分と補強高分子成分成分の混合物を意味するために用いられる。弾性ある高分子成分は、硬化状態または架橋状態のコアまたはマントルに弾性を付与する。
【００３０】
また、マントルも補強高分子成分を含む。この場合の補強高分子成分は、以下に説明するように、通常、混合物内にも存在する架橋剤の架橋を開始することなく、弾性ある高分子成分と補強高分子成分の化合および混合を可能にするに十分に低いガラス転移温度をもつ少なくとも１つの重合体を含む。補強高分子成分は、弾性ある高分子成分との混合に際して、２つの高分子成分の適切な混合作用を化膿にするに十分な低粘度を混合温度においてもたねばならない。また、混合温度において弾性ある成分の実質的な架橋または熱劣化を回避する状態において、補強高分子成分は、通常、弾性ある高分子成分との混合を可能にするに十分に低いガラス転移温度（および、結晶であれば、結晶溶融点）をもつ。結晶溶融温度は、一般に、約３５℃から１２０℃の間である。補強高分子成分としての使用に適した重合体の例には、次に示す成分が含まれる。即ち、トランスイソプレン、ブロックコポリマエーテル／エステル、アクリル多価アルコール、ポリエチレン、ポリエチレン共重合体、１，２ポリブタジエン（シンジオタクチック）、エチレンビニールアセテート共重合体、シクロオクテン、トランスポリブタジエン、およびこれらの混合物。特に適した補強重合体に含まれる成分を次に示す。即ち、ＨＹＴＲＥＬ  ３０７８、ＤｕＰｏｎｔ（ウィルミントン）から商的に入手可能なブロック共重合体エーテル／エステル、ＤＥ；トランスポリブタジエン、例えば、Ａｓａｈｉ  Ｃｈｅｍｉｃａｌｓ（Ｙａｋｏ、Ｋａｗａｓａｋｉｋｕ、Ｋａｗａｓａｋｉｓｈｉ、日本）から入手されるＦＵＲＥＮ  ８８；ＫＵＲＲＡＲＡＹ  ＴＰ２５１、ＫＵＲＲＡＲＡＹ  ＡＭＥＲＩＣＡ社としてのＫＵＲＲＡＲＡＹ社（ニューヨーク、ＮＹ）から商的に入手可能なトランスポリイソプレン；ＬＥＶＡＰＲＥＮ  ７００ＫＶ、バイエル社  Ｂａｙｅｒ‐Ｒｕｂｂｅｒ  Ｄｉｖｉｓｉｏｎ（Ａｋｒｏｎ，ＯＨ）から商的に入手可能なエチレンビニルアセテート共重合体、及び、ＶＥＳＴＥＮＡＭＥＲ  ８０１２、Ｈｕｌｓ  Ａｍｅｒｉｃａ社（Ｔａｉｌｍａｄｇｅ、ＯＨ）から商的に入手可能なシクロオクテン。用途に適するくつかの補強高分子成分について、それらの結晶溶融点、及び／又は、Ｔｇと共に下表に示す。
表１
0003837021.tif 000002
【００３１】
補強高分子成分は、加工に際してシェルに剛性を付与するが、架橋された高分子配合体の弾性を望ましくない程減少させ、それによって、最終製品に好ましくない影響を及ぼすことのないような適量が存在しなければならない。また、補強高分子成分、即ち、添加高分子成分は、補強高分子成分と弾性ある高分子成分の混合を可能にする程度に十分に低い粘度をもたねばならない。例えば、トランスポリイソプレンの粘度は約８２℃の混合温度において１，０００，０００ポアズ未満である。本発明における使用に適した材料の粘度は、当該技術分野における当業者によって容易に決定可能である。粘度は、通常、混合を容易に可能にするために約１，０００，０００ポアズ未満でなくてはならない。補強高分子成分としてトランスポリイソプレンが用いられるときは、一般に、高分子配合体の、約１０から４０重量パーセント、好ましくは約１５から３０重量パーセントの量が存在する。全成分に対する補強重合体の重量は一般的に約５から２５重量パーセントの範囲内であり、約１０から１５重量パーセントであることが好ましい。未架橋マントルの曲げ応力は  ＡＳＴＭ  Ｄ７９０Ｍ−９３、Ｍｅｔｈｏｄ  ＩＩの下で測定して、約３．５Ｍｐａより大きくなくてはならず、約７ＭＰａより大きいことが好ましい。補強高分子成分は、第１混合体が架橋するまで、シェルが所望の形を維持するために十分な程度の剛性のを付与する。
【００３２】
適当な架橋剤には、１つ又は複数の不飽和脂肪酸、または、モノカルボキシル酸の、例えば、亜鉛、カルシウム、または、マグネシウムアクリレート塩、等のような、金属塩が含まれる。好ましいアクリル酸塩には、亜鉛アクリレイト、亜鉛ジアクリレイト、および、亜鉛メタアクリレイトが含まれる。架橋剤は、高分子配合体内重合体の種々の連鎖をそれらに対して、および、相互に架橋するに充分な量が存在しなければならない。マントルに関する所望弾性係数は、架橋剤の特定のタイプ又は量を選択して架橋の量を調節することによって得ることができる。これは、例えば、架橋剤のタイプおよび量を変えることによって達成可能である。この方法は、当該技術分野の当業者にはよく知られている。架橋剤は、一般に、高分子配合体の約１から５０百分率、好ましくは約２０から４５百分率  パート当たり指向百更に好ましくは約３０から４０百分率の量が加えられる。
【００３３】
本発明にかかる組成および方法には、必須ではないが、遊離基イニシエータが含まれることが好ましい。遊離基イニシエータは、架橋剤と高分子配合対の補強および弾性高分子成分との間で架橋反応を開始させるに充分な量が存在する任意の化合物または化合物の組み合わせであっても差し支えない。遊離基イニシエータは過酸化物であることが好ましい。適当な遊離基イニシエータには、ジ（２−ｔ−ブチルペルオキシイソプロピル）ベンゼンペロオキサイド、１，１ビス（ｔ−ブチルペルオキシ）−３，３，５トリメチルシクロヘキサン、ｄｉｃｕｍｙｌ過酸化物、ジ−ｔ−ブチル過酸化物、２，５−ジ−（ｔ−ブチルペルオキシ）−２，５−ジメチルヘキサン、カルシウムケイ酸塩のｎ−ブチル−４，４−ビス（ｔ−ブチルペルオキシ）バリレイト、ラウロイル過酸化物、ベンゾイル過酸化物、ｔ−ブチルハイドロペルオキサイド、等が含まれる。遊離基イニシエータは、高分子配合体の量の２百分率だけ存在することが好ましく、約０．２から１百分率存在することが更に好ましい。
【００３４】
弾性ある高分子成分、補強高分子成分遊離基イニシエータ、および、本発明に従ってゴルフボールのコアを形成するために使用される他の材料は当該技術分野における当業者にとって知られている任意のタイプの混合方法によって組合わされることが可能である。例えば適当なシステムは、約６０℃で溶融するトランスポリイソプレンを補強成分として含み、約１７０℃で実質的に反応を開始するｄｉｃｕｍｙｌ過酸化物を離基イニシエータとして含む。適当なタイプの混合方式には単一回混合および多数回混合、等が含まれる。オプションとしての架橋剤およびゴルフボール中心部の特性を修正するために用いられる他のあらゆる添加物は任意のタイプの混合方法によって同様に組合わせることが可能である。このタイプの混合方法は効率を向上させ、プロセスのコストを節減するので、成分が順次に加えられる単一回混合プロセスが好ましい。適当な混合装置は、当該技術分野における当業者によく知られていて、この種装置には、バンベリ（Ｂａｎｂｕｒｙ）ミキサまたはツインスクリュ押出機が含まれる。重合体の組み合わせには、弾性および補強高分子成分に実質的に均等な分散を付与するに十分な高速が必要であるが、一般に従来の混合速度が用いられる。一方、混合速度が高いと、混合されている重合体を切断する傾向があり、特に、弾性高分子成分の分子量を不必要に減少させることがあり得るので、速度は高過ぎてはならない。従って、速度は、高いせん断作用を回避するために十分低くしなければならず、弾性高分子成分の分子量が高いことが望まれる部分が失われることがある。また、混合速度が高過ぎると、予備形成部分が形成されて、コアの周りに組み立てられる以前に、架橋を開始するに十分な熱が発生し、望ましくない結果に帰着することがあり得る。混合温度は、弾性および補強高分子成分のタイプに依存し、更に重要なことは、遊離基イニシエータのタイプに依存することである。かんごう温度は、補強高分子成分の溶融温度より高くなければならないが、実質的な架橋を開始する程高くてはならない。例えば、ジ（２ｔブチルペロキシイソプロピル）ベンゼン過酸化物を遊離基イニシエータとして使用する場合には、成分を安全に混合するために、混合温度は約８０℃から１２５℃であり、約８８℃から１１０℃であることが好ましく、約９０℃から１００℃であることが更に好ましい。混合速度と混合温度は、さして実験することなしに、当該技術分野における当業者によって容易に決定できる。
【００３５】
また、充填剤は、ゴルフボール規格に適合するようにコアの密度を増大するために、通常、マントルのシェル、中心部、または、ボールの両方の部分に使用される組成にに加えられる。また、充填剤は、プレーヤが使用する特殊ボール用にコアの重量を変えるために用いられることもある。例えば、低速でスイングするプレーヤには重量がやや小さいコアが好まれる。充填剤は、一般に、流動学的および混合特性、比重、弾性率、引裂き強さ、補強、等に影響を及ぼす加工補助剤または化合物を含む。充填剤は一般的に無機物であり、適切な充填剤には、例えば酸化亜鉛および酸化錫、および硫酸バリウム、硫酸亜鉛、炭酸カルシウム、炭酸バリウム、粘土、タングステン、タングステンカーバイド、一連のシリカ、トリメチルトリプロパン、等の様々な金属および金属酸化物が含まれる。充填剤を使用するときは、組成の約０．５から５０重量パーセントに相当する量が含まれる。
【００３６】
従来型のあらゆる材料または方法は、コアの上に配置されるゴルフボールカバーの調整に使用できる。例えば、当該技術分野において周知されているように、イオノマ、バラタ、ウレタンはゴルフボールカバー材料として適切である。カバーには、例えば、エチレンまたはプロピレンをベースとするホモポリマ、および、共重合体のような熱可塑性物質のような、あまり一般的でない様々な材料が使用できる。これらのホモポリマ及び共重合体は、例えばアクリル酸およびメタアクリル酸、完全または部分的に中和されたイオノマーおよびそれらの混合物、メチルアクリレイト、メチルメタアクリレイトホモポリマ、及び、コポリマ、イミド化アミノグループを含む重合体、ポリカーボネイト、補強されたポリカーボネイト、補強されたポリアミド、ポリフェニレン酸化物、高衝撃ポリスチレン、ポリエーテルケトン、ポリスルフォン、ポリ（フェニリン硫化物）、アクリルニトリルブタジエン、アクリルスチレンテレフタレート、ポリ（エチレンテレフタレート）、ポリ（ブチレンテレフタレート）、ポリ（エチレンビニルアルコール）、ポリ（テトラフローロエチレン）、等の機能的なモノマーも含まれることがあり得る。これらの重合体または共重合体の全ては、ガラス繊維または球体、または、木材パルプを含む広範囲に亙る充填剤と混合することによって更に補強され得る。適当なカバーの選択、および、ここで説明するマントルへの応用は、当該技術分野における当業者がここに示す開示を考察することによって容易に決定できるはずである。
【００３７】
本発明にかかるゴルフボール又はその部分は次のように作成される。ここに説明される１つ又は複数の弾性高分子成分を含む固体球形中心部は、従来型の圧縮、噴射成形、または、巻線技法によって作成される。固体中心部の代りに液体充填中心部を形成することも可能である。次に、追加することが望まれるあらゆる中心部層は、好ましくは実質的な球形中心部を維持するために同心的な仕方により、従来型の圧縮または噴射成型によって中心部に追加される。
【００３８】
マントルの予成型品は、従来型の圧縮または成型噴射出技法により、楕円体または半球体の半分シェルとして準備される。好ましい方法は、２つの楕円体半分シェルを準備し、コアの周りに適合させて併合してマントル、または、１つ又は複数の層を形成する。予成型品としても知られている楕円体の半分シェルは、２つの半シェルを組み合わせてマントルを形成するときに作られる成形型空洞直径の好ましくは０．９から０．９８倍の短軸と１から１．５倍、好ましくは１．０２から１．１倍のの長軸をもつ。長軸および短軸は、中心部の周りに組み立てられた隣接する２つの半分シェルの組合わせ体の寸法である。予成型品として対を組成する楕円体は長軸と短軸の寸法が異なるが、予成型品が球体であれば長軸と短軸の寸法は同じであり、それぞれが、２つの予成型品によって形成された球体の直径に等しいはずである。楕円体としての予成型品は、あらゆる方向における直径が一定である従来の球形マントルと異なり頂部と底部が厚く、赤道部が薄い長円形である。  予成型品は、弾性高分子成分と  をミックスすることによって準備ができている。補強高分子成分と既に検討した他の任意の成分を一緒に混合することによって作成される。結果として得られる幾何学的安定性は、予成型品の形成と圧縮成形による硬化との間の処理に追加時間を供給する。この追加時間は、製造可能性を改良し、例えば剛性をもつシェルを作成および蓄積することによって、造型機械を保守整備または工具交換のために稼働停止することを容易にするように、生産計画等を最適化するために使用可能である。十分な量のシェルを備蓄することにより、予成型品射出機械に工具取り替え期間中であっても、ゴルフボール製造を更に促進することができる。高分子成分、遊離基イニシエータ、オプションとしての架橋剤、および、任意の充填剤の混合物は、マントル作成のために造型機へ導入する際に押し出しまたはペレット化することができる。
【００３９】
楕円体の半シェルは、圧縮成形も適切であるがコストと速度を考慮して、混合物から射出成型されることが好ましい。成形型は、形成済みシェルが弾性高分子成分の記憶特性によって変形することを抑制するために、補強高分子成分の結晶溶融温度より低い温度に維持されることが好ましい。
【００４０】
それらの形成の後で、楕円体半シェルはコアの周りに組み立てられる。本発明に従えば、シェルは射出成形によって迅速に生産可能である。シェルを迅速に生産することにより、中心部の周りの組み立て作業に自動化された手順を使用することが可能である。中心部の周りの組み立て作業に際して、半球形成型カップ内に配置されるときに、楕円体の半シェルは垂直方向に自動的に向きが決定され、準備時間とコストを節減し、欠陥を減少させる。楕円体シェルは、シェルの頂部の材料が多いので、頂部における空気空洞の形成を抑制し、それによって、２つの成形型ハーフが中心部の周りにマントルを成形する際に垂直方向に結合される場所であるコアの赤道位置において、閉じ込められたすべての空気が成形型から容易に排除される。コアの組み立て、即ち、一般に２つの半シェル予成型品と中心部が圧縮成型されることが可能である。成形型ハーフの結合に際して、ハーフは剛性をもった球形の空洞を形成する。いったん、成形型が閉じられると、シェル頂部の過剰材料は、成形型ハーフが結合される赤道位置において成形型空洞から押し出される。組み立てられた予成型品と中心部の圧縮成形には、時間は使用材料に応じて変化するがは、約５から４０分を要する傾向がある。例えば、一般的な圧縮成形サイクルには約１７４℃において１２分を要する。シェルは、成形型によって一緒に強制され、成型期間中に実質的に硬化される。例えば、ボール全体の品質を改良または修正するために異なる特性を持たせようとする場合にように、オプションとして追加マントル層が必要な場合には、この種追加マントル層は第１マントル層上に供給することが可能である。追加マントル層は、前回のマントル層が硬化した後で追加されることが好ましい。ただし、層の混合が実質的に発生しない程度に前以て硬化したマントル層が十分に堅固であるならば、前回の層が硬化する前に追加しても差し支えない。
【００４１】
マントル内に補強高分子成分が含まれる状態で本発明に従って作成されたボールは、従来型のマントルを持つボールと実質的に同じ弾性または復元係数を示す傾向がある。この弾性を示す別の尺度は「損失タンジェント」即ちタンデルタであり、物体の動的粘弾性を測定することによって求められる。従って、タンデルタが小さければ小さい程、弾力性がより大きく、はね返り容量もより大きい。タンデルタ及び他の様々な動的特質はＡＳＴＭ  Ｄ４０６５−９０に従って測定可能であり、この種の動的特質に関する用語はＡＳＴＭ  Ｄ４０９２−９０に従って解釈される。タンデルタが小さいことは、クラブからのゴルフボールに与えられたエネルギの大部分が動的エネルギ、即ち、打ち出し速度に変換され、結果的に飛距離が長くなる。架橋されたマントル材料における所望タンデルタは、振動数１Ｈｚ、歪み１パーセントにおいて測定した場合、−６０℃において約０．１５未満、３０℃において約０．０５未満でなくてはならない。ゴルフボールの剛性または圧縮剛性は、例えば、動的弾性係数によって測定可能である。動的圧縮係数が高ければ高い程、圧縮剛性がより高いことを示す。望ましい圧縮剛性をもつ、従って、プレーヤに適切な「感触」を感じさせるゴルフボールを作成するためには、架橋されたマントル材料の動的弾性係数が、１Ｈｚおよび１パーセント歪みにおいて測定した場合、−６０℃において約１００ＭＰａより大きく、３０℃において約５０ＭＰａより大きくなくてはならない。
【００４２】
図１は、本発明に従ってゴルフボール中心部５の周りに組み立てられる半楕円体シェル２を示す。シェルは赤道７位置において接合される。
【００４３】
図２は、圧縮成形装置１０内の中心部５の周りに組み立てられた本発明に従う半楕円体形状の２つのシェル２の拡大図を示す。成形装置は、コアの半分を形成するための半球形凹面のチャンバ１５を含むことが好ましい。２つのシェルの赤道位置７は２つの半楕円体シェル２が中心部５の周りで相互に接触する場所を示す。シェル２の頂部１２は、シェル２の相互の赤道位置７において側部に対する追加材料を含む。成形型１０が閉じられて、加熱されるとき、２つの半球形凹面チャンバ１５は、最終的に実質的な球形をコアに提供するための球形チャンバを形成する。シェル２からの過剰材料は、成形型ハーフの間のインタフェース、即ち赤道位置７においてチャンバから流れ出る。結果として、最終的に中心部は架橋され、実質的に球形になる。
【００４４】
従来型技法によって適当なカバーが供給された後で、結果として得られるボールは、例えば、ゴルフプレーヤの大多数が希望する低スピンと高い復元係数のような改良された特性を示す。補強高分子成分と弾性高分子成分の結合結果として、比較的少ない労働力により、コアに対するマントルの実質的に改良された同心性を半剛性楕円体シェルに与えることができる。例えば、本発明をに従って作成されたボールのコアの中心部は、一般に、ゴルフボールの中心から約０．５ｍｍ以内に所在する。一般的プレーヤーと同様に、ゴルフボール製造の当該技術分野における当業者は、ボール正確なセンタリングによって更に一貫性のある結果が得られ、ゲームが改良されることを容易に認識するはずでる。
【００４５】
同様に図３は、カバー２０および本発明に従って中心部５の周りに組み立てられたマントルを備えたコアを有する多層ソリッドゴルフボールを示す。この実施形態において、マントルは、本発明に従った２つのマントル層２２と２５を含む。
例
以下の例は、本発明について説明することのみを目的とし、本発明を一切限定しないものとする。
【００４６】
例１−９：例としてのマントル組成
サンプルとしてのマントル化合物は、ここに説明された技法に従って調合および混合されたものである。以下に示すマントル組成１−９が調合された：
表２
0003837021.tif 000003
【００４７】
0003837021.tif 000004
【００４８】
＊ＰＨＲはパート百分率である。
＊カラーマスタバッチは、単に色つき組成だけを提供する充填剤である。
＊例６−９は、本発明のマントルに用いられた例としての中心部組成である。
上記の例１−５における組成は、改良されたセンタリングを示すゴルフボールにおけるマントル層を形成するために本発明の方法に使用可能な２、３の例である。
例６−９は、従来のゴルフボール中心部に関するサンプルとしての組成である。
例１０−１２：本発明に従って調合されたマントルの曲げ弾性率である。
【００４９】
３／１６”ｘ１／２”ｘ  ４”の曲げ試料は未架橋マントル材料を圧縮成形して作成された。本発明に従って調合された未架橋マントルの曲げ率は、負荷速度０．５インチ／ｍｍにおいて、ＡＳＴＭ  Ｍｅｔｈｏｄ  Ｄ７９０Ｍ−９３、Ｍｅｔｈｏｄ  ＩＩを用いて測定された。
表３
0003837021.tif 000005
【００５０】
＊補強高分子成分の量は全体重量の百分率である。
【００５１】
補強高分子成分を含まない例６−９の組成は、曲げ試料を形成するには不十分な剛性であったので、曲げ弾性率の測定には使用できなかった。
【００５２】
例１３−１５：本発明に従って改良されたセンタリング。
【００５３】
同心性の精度を決定するために、３つのタイプのゴルフボールが、硬化の後でテストされた。測定値には、ボールの中間点からのマントルの平均シフト、最大シフト、および、最小シフトが含まれる。標準偏差（ＳＴＤ）も算定された。
表４
0003837021.tif 000006
【００５４】
例１３は、従来型材料を用いて調合されたコンペチタのコアであり、通常の中心外れボールが作成された。
例１４−１５は、本発明の材料および方法を用いて調合されたもので、同心性が高度に改良されたことが明白である。
例１６−２３：ゴルフボールのスピンレートの比較。
【００５５】
スピンレート、初速、コンプレッションを決定するために、幾つかの従来型ゴルフボールが、本発明に従って準備された幾つかボールと共に標準ドライバを用いて、テストされた。本発明に従って準備されたテストボールは、全て、２０ＰＨＲ  Ｂａｌａｔａによるマントル、直径１．１５インチの中心部、直径１．５８インチのコア、および、次に示すＤｕＰｏｎｔ  ＳＵＲＬＹＮ＊重合体の混合物による従来型イオノマーカバーを備える：３０重量パーセントＤｕＰｏｎｔ  ８３２０、４０重量パーセントＤｕＰｏｎｔ  ７９４０、１０重量パーセントＤｕＰｏｎｔ  ８６６０、及び、２０重量パーセントＤｕＰｏｎｔ  ８９４０。
表５
0003837021.tif 000007
【００５６】
これらの例は、本発明に従って準備されたボールはスピンおよび初速において、従来型ボールの場合よりも優れているか同等であり、同時に、更にコスト効果的生産および容易な準備が可能であることを明白に示す。Ａｔｔｉ圧縮ゲージはＡｔｔｉ  Ｅｎｇｉｎｅｅｒｉｎｇ  Ｃｏｒｐ．ｏｆ  Ｕｎｉｏｎ  Ｃｉｔｙ，ＮＪ．から商的に入手可能である。
【００５７】
例２４−２９：ゴルフボールのスピンレートの比較。
【００５８】
幾つかの追加ボールが、例１６−２３に従って準備され、スピンレート、初速、および、コンプレッション決定するために標準ドライバを用いて同様にテストされた。
0003837021.tif 000008
【００５９】
これらの例は、本発明に従って準備されたボールはスピンおよび初速において、従来型ボールの場合よりも優れているか同等であり、同時に、更にコスト効果的生産および容易な準備が可能であることを明白に示す。本発明は、ここに明確に説明および記述された組成のみに厳密に限定されるものでなないことを認識および理解されたい。例えば、適当な様々な材料が、本発明の詳細な記述似従ったゴルフボールを製作するための組成および方法に適していることは明白である。従って、当該技術分野における当業者は、本特許請求の趣旨および範囲内において、ここに記述された開示から、全ての改変。を容易に達成出来るはずである。
【図面の簡単な説明】
本発明の更なる特徴および利点は、添付図面と関連して提供される以下の詳細な記述から明確になるなずである。
【図１】  本発明に従って中心部の周りに組み立てられた２つの半楕円体シェルを示す図である。
【図２】  中心部の周りに組み立てられ、拡大縮尺表示された形状をもち、本発明に従って成形型空洞内に配置された２つのシェルを示す図である。
【図３】  本発明に従った中心部、幾つかの層を備えたマントル、および、カバーを有する多層ゴルフボールを示す図である。
【符号の説明】
２  シェル
５  ゴルフボール中心部
７  赤道相当位置
１０  圧縮成型デバイス
１２  頂部
１５  球形チャンバ
【図１】
0003837021.tif 000009
【図２】
0003837021.tif 000010
【図３】
0003837021.tif 000011